(57)【要約】【課題】サブミクロンオーダの細孔を有するとともに、前記細孔中に媒体を流した際に圧力損失を生じることのない多孔質材料を提供する。【解決手段】表面から裏面に貫通する無配向の第１の細孔を有する第１の多孔質層と、前記第１の多孔質層上に形成され、表面から裏面に貫通するとともに、前記表面から前記裏面に向けて１次元的に配向してなる第２の細孔を有する第２の多孔質層とを具えるようにして多孔質材料を構成する。また、前記第１の細孔と前記第２の細孔とは連通しており、前記第１の細孔の孔径を前記第２の細孔の孔径よりも大きく設定する。【選択図】図１
2009235487.tif 000002
【特許請求の範囲】
【請求項１】
表面から裏面に貫通する無配向の第１の細孔を有する第１の多孔質層と、
前記第１の多孔質層上に形成され、表面から裏面に貫通するとともに、前記表面から前記裏面に向けて１次元的に配向してなる第２の細孔を有する第２の多孔質層とを具え、
前記第１の細孔と前記第２の細孔とは連通しており、前記第１の細孔の孔径が前記第２の細孔の孔径よりも大きいことを特徴とする、多孔質材料。
【請求項２】
前記第１の細孔の孔径が２００ｎｍ〜１０００ｎｍであり、前記第２の細孔の孔径が１０〜１００ｎｍの範囲であることを特徴とする、請求項１に記載の多孔質材料。
【請求項３】
前記第１の多孔質層は、ガラス及びセラミック材料の少なくとも一方であることを特徴とする、請求項１又は２に記載の多孔質材料。
【請求項４】
前記第２の多孔質層は、アルミナを含むことを特徴とする、請求項１〜３のいずれか一に記載の多孔質材料。
【請求項５】
２以上の異なる相を有する前駆体を準備する工程と、
前記前駆体上にアルミニウム薄膜を形成するとともに、陽極酸化処理を施し、アルミナを含む多孔質中間体を形成する工程と、
前記前駆体に多孔化処理を施し、表面から裏面に貫通する無配向の第１の細孔を有する第１の多孔質層を形成する工程と、
前記第１の多孔質層の前記第１の細孔中にエッチング溶液を浸漬させ、前記多孔質中間体の底部に残存する膜に接触させて前記膜を除去し、表面から裏面に貫通するとともに、前記表面から前記裏面に向けて１次元的に配向してなる第２の細孔を有する第２の多孔質層を形成する工程と、
を具えることを特徴とする、多孔質材料の製造方法。
【請求項６】
前記アルミニウム薄膜は、スパッタリング法によって形成することを特徴とする、請求項５に記載の多孔質材料の製造方法。
【請求項７】
前記多孔化処理は、前記前駆体の前記２以上の異なる相を有する部材から、少なくとも１つの相を除去することによって行うことを特徴とする、請求項５又は６に記載の多孔質材料の製造方法。
【請求項８】
前記前駆体は分相ガラスであり、前記第１の多孔質層は、前記分相ガラス中の少なくとも１相を溶解除去することによって形成することを特徴とする、請求項７に記載の多孔質材料の製造方法。
【請求項９】
前記前駆体は、空孔内に樹脂が充填されてなる多孔質セラミック部材であり、前記第１の多孔質層は、前記樹脂を分解除去することによって形成することを特徴とする、請求項７に記載の多孔質材料の製造方法。
【請求項１０】
前記第１の細孔と前記第２の細孔とは連通しており、前記第１の細孔の孔径が前記第２の細孔の孔径よりも大きいことを特徴とする、請求項５〜９のいずれか一に記載の多孔質材料の製造方法。
【請求項１１】
前記第１の細孔の孔径が２００ｎｍ〜１０００ｎｍであり、前記第２の細孔の孔径が１０〜１００ｎｍの範囲であることを特徴とする、請求項１０に記載の多孔質材料の製造方法。
【発明の詳細な説明】
【技術分野】
【０００１】
本発明は、フィルター、断熱材、吸音材、衝撃緩衝材等として好適に用いることができる多孔質材料、及びその製造方法に関する。
【背景技術】
【０００２】
内部に多数の空隙を含有する構造を有する多孔質材料は、その特性から、気相・液相に係らず各種流体のフィルター、断熱材、吸音材、衝撃緩衝材等、広範囲の用途に使われている。また、上記の物理的特性のみならず、内部の表面積が大きいことから、触媒の担持体、もしくは多孔質材料が直接触媒として機能する等、化学反応場としての利用もなされている。
【０００３】
多孔質材料の特性は、孔径、孔径分布、孔形状、等の構造により決定されるため、多くの用途において、複数の構造を持つ多孔質体を組合せて使用している。例えば、異物分離を目的とするフィルターでは、複数の多孔質体を、孔径の大きい順に積層してなる構造の多孔質構造体から構成することが提案されている。また、水の浄化目的に使われているセラミック製フィルターでは、孔径がサブミクロンオーダの微細な多孔質膜と数〜数百ミクロンオーダーの孔径の多孔質の基材とを含むような多孔質構造体としている。この例では、複数層の構造が全てセラミックス系の同質材料であるため一体焼結することが可能である。
【０００４】
一方、ファインケミカル用途や、飲料水の製造、その他工業プロセス用水の製造等の目的から、微小な粒子のろ過が必要とされる場面が多くなっている。その際、孔径がサブミクロンオーダのろ過膜が必要とされるが、この領域では媒体が孔を通過する際の抵抗が大きく、前記ろ過膜における圧力損失が大きくなるという課題がある。また、一般的に有機系の膜で構成されたろ過材料では、ろ過材料内部のランダムに配列した樹脂や繊維の空隙部で、粒子を捕捉することから、一度捕捉された粒子を脱離させることが困難であり、汚染されやすいという傾向がある（例えば、特許文献１及び２など参照）。
【０００５】
【特許文献１】特開２０００−７０６８３号
【特許文献２】特開２００５−３１９３７６号
【発明の開示】
【発明が解決しようとする課題】
【０００６】
本発明は、サブミクロンオーダの細孔を有するとともに、前記細孔中に媒体を流した際に圧力損失を生じることのない多孔質材料を提供することを目的とする。
【課題を解決するための手段】
【０００７】
上記目的を達成すべく、本発明は、
表面から裏面に貫通する無配向の第１の細孔を有する第１の多孔質層と、
前記第１の多孔質層上に形成され、表面から裏面に貫通するとともに、前記表面から前記裏面に向けて１次元的に配向してなる第２の細孔を有する第２の多孔質層とを具え、
前記第１の細孔と前記第２の細孔とは連通しており、前記第１の細孔の孔径が前記第２の細孔の孔径よりも大きいことを特徴とする、多孔質材料に関する。
【０００８】
本発明者らは、上述した従来技術に関する問題に鑑み、１次元的に配向した表面から裏面に貫通する細孔を有する多孔質材料をろ過膜として適用することを検討した。この場合、前記細孔は前記ろ過膜内を直線状に貫通することから、従来のように細孔が無配向に形成されてなる多孔質材料から構成したろ過膜に比較して、前記ろ過膜中を通過する媒体の経路長を短くすることができる。したがって、前記媒体が前記ろ過膜中を通過する際の圧力損失を低減させることができる。
【０００９】
また、前記ろ過膜、すなわち前記多孔質材料の単位面積当たりの孔数を増加させれば、前記ろ過膜中を通過する媒体の流束を向上させることができ、かかる観点からも前記媒体が前記ろ過膜内を通過する際の圧力損失を低減できる。
【００１０】
さらに、前記媒体中に含まれる粒子を捕捉するのは前記細孔の表面部においてであり、前記ろ過膜内には前記粒子が侵入しないことから、前記ろ過膜の汚染を抑制することができる。
【００１１】
上述した１次元の細孔を有する多孔質材料は、例えばアルミニウム等の金属材料を陽極酸化処理して得ることができる。すなわち、アルミニウム等の金属材料に対して陽極酸化処理を施すことにより、前記材料中にサブミクロンサイズの細孔が自律的に形成される。なお、孔径は電解液の組成、電圧等の条件により制御可能であり、孔径分布の揃った細孔を有する多孔質材料を得ることができる。
【００１２】
しかしながら、陽極酸化処理によって得た多孔質材料は比較的脆く、薄膜化する際にクラックが発生したり、破壊したりする恐れがある。したがって、前記多孔質材料を薄膜化する際には、少なくとも３０〜５０μm以上の厚さとすることが要求される。
【００１３】
一方、上記細孔はサブミクロンオーダであるので、前記多孔質材料から形成される薄膜において、前記細孔は極めて高いアスペクト比を有するようにして形成されることになる。このため、前記多孔質材料からなる薄膜でろ過膜等を構成した場合において、前記ろ過膜の細孔に媒体を流した場合に、前述した細孔の高いアスペクト比に起因して前記媒体の圧力損失が増大してしまう結果となる。したがって、以前として従来の問題を解決することができないでいた。
【００１４】
このような状況に鑑み、本発明では、表面から裏面に貫通する無配向の第１の細孔を有する第１の多孔質層と、上述したような１次元的に配向してなる第２の細孔を有する第２の多孔質層とを積層させて多孔質材料を構成した。この場合、前記第１の多孔質層は前記第２の多孔質層に対する基材として機能させることができるので、前記第２の多孔質層を十分に薄くしても前記第２の多孔質層で支持されるので、破損等の恐れがない。したがって、前記第２の多孔質層の厚さを十分に薄くすることによって、前記第２の細孔のアスペクト比を十分に小さくすることができ、前記第２の多孔質層内に媒体を流した場合においても、その圧力損失を十分に低減することができる。
【００１５】
なお、上記第１の多孔質層は前記第２の多孔質層の基材として機能し、多孔質層本来の機能は、上述したように第２の多孔質層が担うので、前記第１の多孔質層は前記第２の多孔質層の本来的な機能を損なわないように構成する必要がある。したがって、前記第１の多孔質層の前記第１の細孔の孔径は、前記第２の多孔質層の前記第２の細孔の孔径よりも大きくする。例えば、前記第１の細孔の孔径を２００ｎｍ〜１０００ｎｍとし、前記第２の細孔の孔径を１０〜１００ｎｍの範囲とすることができる。
【００１６】
なお、前記第２の細孔の孔径を１０〜１００ｎｍの範囲とすることによって、前記第２の多孔質層中における前記第２の細孔の孔径分布を少なくすることができ、製造歩留まりを向上させることができる。また、上水道における浄水処理や、浄水器に求められる除粒子性能を発揮させるためには、細孔の孔径として１００ｎｍ程度が要求されるので、前述の要件を満足することによって、前記第２の多孔質層、すなわち本発明の多孔質材料を浄水分野において適用できるようになる。
【００１７】
また、本発明の一態様において、前記第１の多孔質層は、ガラス及びセラミック材料の少なくとも一方とすることができる。また、前記第２の多孔質層は、アルミナを含むことができる。これによって、前記第１の多孔質層及び前記第２の多孔質層の耐熱性や耐薬品性を向上させることができるようになる。
【００１８】
なお、前記第１の多孔質層及び前記第２の多孔質層の構成材料が互いに異なるのは、これらの層を上述した機能を生ぜしめるべく、以下の製造方法を採用したことに起因する。
【００１９】
上述した多孔質材料は任意の方法によって形成することができるが、好ましくは、以下に示す本発明の製造方法に従って形成する。
【００２０】
なお、前記製造方法は、
２以上の異なる相を有する前駆体を準備する工程と、
前記前駆体上にアルミニウム薄膜を形成するとともに、陽極酸化処理を施し、アルミナを含む多孔質中間体を形成する工程と、
前記前駆体に多孔化処理を施し、表面から裏面に貫通する無配向の第１の細孔を有する第１の多孔質層を形成する工程と、
前記第１の多孔質層の前記第１の細孔中にエッチング溶液を浸漬させ、前記多孔質中間体の底部に残存する膜に接触させて前記膜を除去し、表面から裏面に貫通するとともに、前記表面から前記裏面に向けて１次元的に配向してなる第２の細孔を有する第２の多孔質層を形成する工程と、
を具えることを特徴とする。
【００２１】
なお、前記第１の多孔質層は、前記前駆体の前記２以上の異なる相から、少なくとも１つの相を除去することによって形成することができる。
【発明の効果】
【００２２】
以上説明したように、本発明によれば、サブミクロンオーダの細孔を有するとともに、前記細孔中に媒体を流した際に圧力損失を生じることのない多孔質材料を提供することができる。
【発明を実施するための最良の形態】
【００２３】
以下、本発明の詳細、その他の特徴及び利点について、実施の形態に基づいて説明する。
【００２４】
（多孔質材料）
最初に、本発明の多孔質材料の構成の概略について説明する。図１〜３は、本発明の多孔質材料の一例を示す構成図である。図１は、前記多孔質材料の上平面図であり、図２は、前記多孔質材料をＡ−Ａ線に沿って切った場合の断面図であり、図３は、前記多孔質材料の第２の多孔質層の構成を拡大して示す斜視図である。
【００２５】
図１に示すように、本例の多孔質材料１０は、第１の多孔質層１１上に第２の多孔質層が形成されてなる。第１の多孔質層１１は、骨格１１Ａと、表面から裏面に貫通し、ランダムに配向した第１の細孔１１Ｂとを含む。第２の多孔質層１２は、骨格１２Ａと、表面から裏面に貫通するとともに、１次元的に配向してなる第２の細孔１２Ｂとを含む。なお、図３に示すように、第２の多孔質層１２における骨格１２Ａはセル状を呈し、第２の細孔１２Ｂは、セル状の骨格１２Ａ内に形成されたような構成を呈する。
【００２６】
第１の多孔質層１１は第２の多孔質層１２の基材として機能し、多孔質層本来の機能は、第２の多孔質層１２が担う。したがって、第１の多孔質層１１は第２の多孔質層１２の本来的な機能を損なわないように構成する必要がある。したがって、第１の多孔質層１１の第１の細孔１１Ｂの孔径は、第２の多孔質層１２の第２の細孔１２Ｂの孔径よりも大きくする。例えば、第１の細孔１１Ｂの孔径を２００ｎｍ〜１０００ｎｍとし、第２の細孔１２Ｂの孔径を１０〜１００ｎｍの範囲とすることができる。
【００２７】
なお、第２の細孔１２Ｂの孔径を１０〜１００ｎｍの範囲とすることによって、第２の多孔質層１２中における第２の細孔１２Ｂの孔径分布を少なくすることができ、製造歩留まりを向上させることができる。また、上水道における浄水処理や、浄水器に求められる除粒子性能を発揮させるためには、細孔の孔径として１００ｎｍ程度が要求されるので、前述の要件を満足することによって、第２の多孔質層１２、すなわち本例の多孔質材料１０を浄水分野において適用できるようになる。
【００２８】
また、第１の細孔１１Ｂの孔径の上限は特に限定されるものではないが、以下に示す製造方法における限界は１０μｍ程度であると言われている。しかしながら、本発明が目的とする実用上の観点からは、上限は１０００μｍ、すなわち上述した１０００ｎｍ程度が好ましい。なお、これより大きい孔径であると、媒体に混入した大きな粒子が直接第２の多孔質層１２に衝突し、この第２の多孔質層１２を破損させる可能性がある。
【００２９】
さらに、第１の多孔質層１１の厚さＴ及び第２の多孔質層１２の厚さｔは特に限定されるものではないが、例えば第１の多孔質層１１の厚さＴは１０〜３０μｍとし、第２の多孔質層１２の厚さｔは１〜３μｍとすることができる。なお、第２の多孔質層１２の厚さｔを上述の範囲に設定することにより、第２の細孔１２Ｂのアスペクト比を小さくすることができるので、上述したように、多孔質材料１０をろ過膜として使用した場合に、媒体の圧力損失を効果的に抑制することができる。また、第２の多孔質層１２自体に強度もある程度確保することができ、前記媒体を流した際に破損するような不利益を被ることがない。
【００３０】
本例における多孔質材料１０によって粒子を含んだ媒体をろ過する場合、上述したように、第２の多孔質層１２がその多孔質としての本来的な機能を奏するものであることから、第２の多孔質層１２から第１の多孔質層１１に向けて前記媒体を流すようにする。これによって、前記媒体は、第２の多孔質層１２における均一な孔径の第２の細孔１２Ｂによってろ過されることになり、第２の細孔１２Ｂの孔径より小さな粒子は第２の細孔１２Ｂ中を通過し、さらに第１の多孔質層１１の第１の細孔１１Ｂを通過するのに対し、第２の細孔１２Ｂの孔径と同等、またはそれより大きな粒子は第２の細孔１２Ｂの表面にトラップされるのみで、内部には進入しない。これによって、多孔質材料１０によって前記媒体のろ過が可能となる。
【００３１】
なお、第２の細孔１２Ｂの表面にトラップされた粒子は自ずから剥離する。また、剥離せずに残存しても、第１の多孔質層１１側から洗浄し、さらにはその他の洗浄手段をとることにより、容易に剥離することが可能である。
【００３２】
また、第１の多孔質層１１は、ガラス及びセラミック材料の少なくとも一方とすることができる。さらに、第２の多孔質層１２は、アルミナを含むことができる。これによって、第１の多孔質層１１及び第２の多孔質層１２の耐熱性や耐薬品性を向上させることができるようになる。
【００３３】
（多孔質材料の製造方法）
次に、本発明の多孔質材料の製造方法について説明する。図４〜７は、本発明の多孔質材料の製造方法に関する工程図である。
【００３４】
最初に、図４に示すように、２以上の異なる相を有する前駆体１１０を準備し、この前駆体１１０上にアルミニウム薄膜１２０を形成する。アルミニウム薄膜１２０は、例えば、LSIの製造プロセス等で使用されている、スパッタリング法や真空蒸着法といった物理的成膜法（PVD法）が適用可能である。但し、アルミニウム薄膜１２０の組成、構造が均一でないと、以下に説明する陽極酸化処理により形成される細孔の均一性が悪くなることから、基板の温度上昇を抑制しつつ、より緻密な膜形成が可能となるスパッタリング法の適用が望ましい。
【００３５】
なお、アルミニウム薄膜１２０は以下に示す陽極酸化処理を通じて第２の多孔質層１２を構成するようになるので、形成される第２の細孔１２Ｂのアスペクト比を低減して媒体の圧力損失を抑制すべく、できる限り薄いことが望ましい。また、スパッタリングによる成膜においても、膜厚が厚くなるほど、粒子の不均一性が大きくなることから、薄いことが望ましいという事情がある。但し、第２の多孔質層１２の厚さｔを上述のような１〜３μｍとし、圧力損失の抑制及び強度の確保という利益を得るためには、アルミニウム薄膜１２０の厚さを１〜２μｍとする。これは、陽極酸化後は元のアルミニウム薄膜１２０の厚さが１〜１．５倍に増大することに起因する。
【００３６】
次いで、アルミニウム薄膜１２０をアセトン中で超音波洗浄する等の方法で脱脂し、図５に示すように、アルミニウム薄膜１２０に対向するようにして電極１５を配置するとともに、電極１５及びアルミニウム薄膜１２０をそれぞれ電源１６に接続する。さらに電極１５及びアルミニウム薄膜１２０を所定の電解液中に浸漬する。その後、電極１５及びアルミニウム薄膜１２０間で電解を行い、アルミニウム薄膜１２０を陽極酸化し、多孔質化して多孔質中間体１２１を得る。
【００３７】
なお、図５に示すように、陽極酸化処理したのみでは、多孔質中間体１２１と前駆体１１０との間には、アルミニウム薄膜１２０が残存し、多孔質中間体１２１の底部にはバリア層１２１Ａが残存する。
【００３８】
また、電極１５は、カーボン、ステンレス鋼等から構成することができる。
【００３９】
さらに、上記陽極酸化処理は、使用する電解液の種類等に依存して電解条件が異なるが、アルミニウム薄膜１２０から上記要件を満足するような第２の多孔質層１２を得るには、例えば表１に示すような条件を用いることができる。
【００４０】
【表１】
2009235487.tif 000003
【００４１】
次いで、図６に示すように、前駆体１１０に対して多孔化処理を施し、前駆体１１０を構成する２以上の異なる相の内、少なくとも１つの相を除去して、第１の多孔質層１１を得る。なお、上記多孔化処理において、多孔質中間体１２１と前駆体１１０との間に残存していたアルミニウム薄膜１２０も併せて除去される。
【００４２】
なお、上記多孔化処理に関しては、前駆体１１０の種々の態様に基づいて以下に詳述する。
【００４３】
次いで、第１の多孔質層１１の第１の細孔１１Ｂ中にエッチング溶液を浸漬させ、多孔質中間体１２１の底部に残存するバリア層１２１Ａに接触させて除去する。これによって、表面から裏面に貫通するとともに、前記表面から前記裏面に向けて１次元的に配向してなる第２の細孔１２Ｂを有する第２の多孔質層１２を得る。
【００４４】
なお、バリア層１２１Ａを除去するのに適したエッチング溶液（薬品）及び処理条件は、例えば表２に示したように選択することができる。
【００４５】
【表２】
2009235487.tif 000004
【００４６】
（多孔化処理）
次に、上記多孔質材料の製造方法における多孔化処理について詳述する。
図８は、前駆体１１０として二相ガラスを使用した場合の、多孔化の方法の模式図を示す。
【００４７】
二相ガラスは、液相線以下の温度域でガラスが２つの異なった組成に分離する、ガラスの分相現象を利用したものである。高温融液が急冷されると、均質な未分相状態のガラスが得られるが、このガラスを上記液相線以下の温度で加熱し、そこで保持すると、熱力学的に安定な２つの異なった組成に次第に分かれる。
【００４８】
分相現象を用いた代表的なガラスは、米国コーニング社が開発したバイコールガラスである。このガラスの高温融液を急冷すると、図８に示すように未分相状態のガラス１１１が得られ、これを液相線以下の温度で加熱することによってホウケイ酸塩ガラス(Na2O-B2O3)１１２とシリカガラス(SiO2)１１３とに分相する。この場合、シリカガラス１１３に対して、ホウケイ酸塩ガラス１１２は酸に侵食されやすいので、例えば塩酸による処理で、ホウケイ酸塩ガラス１１２のみを溶解させて、シリカガラス１１３を骨格として残すことが可能となる。
【００４９】
この結果、ホウケイ酸塩ガラス１１２の存在した場所は第１の細孔１１Ｂとなり、シリカガラス１１３は骨格１１Ａとして残存し、上記第１の多孔質層１１が得られる。
【００５０】
なお、多孔質中間体１２１と前駆体１１０との間に残存したアルミニウム薄膜１２０は、上記酸処理によって、ホウケイ酸塩ガラス１１２とともに溶解除去される。
【００５１】
図９は、前駆体１１０として、多孔質セラミック−樹脂の複合体を使用した場合の、多孔化の方法の模式図を示す。
【００５２】
多孔質セラミックー樹脂の複合体１１５を構成する多孔質セラミック１１６は、アルミナ、シリカ、イットリア、ジルコニア等の酸化物、窒化ケイ素のような窒化物、その他耐熱性，耐薬品性を具備する材質で構成される。これら多孔質セラミックは、粉体の焼結等の方法で作製することが可能であり、各種の細孔径を持つ材料が得られる。
【００５３】
上記多孔質セラミック１１６の空隙内に未硬化の樹脂を流し込み、空隙部を充填する。
次いで、硬化処理を施し、前記樹脂を硬化させて樹脂相１１７を形成する。これによって、表面に空隙が開口しない、多孔質セラミック１１６と樹脂相１１７との複合体１１５を形成する。なお、前記樹脂としては、セルロース系樹脂等の自然由来の樹脂、もしくはエポキシ樹脂，不飽和ポリエステル樹脂等の熱硬化性樹脂、またはアクリル樹脂等の熱可塑性樹脂といった合成樹脂が利用される。
【００５４】
また、多孔質セラミック１１６の空隙部に十分に樹脂を含浸させるためには、真空含浸を利用することができる。特にエポキシ樹脂は低粘度という特徴があることから、真空含浸用途に利用される。例えば常温で硬化することが可能な、ビスフェノールＡの主剤とアミン系の硬化剤とを含むエポキシ樹脂を、真空含浸により多孔質セラミックの空隙部に充填し、常温で放置、もしくは僅かに過熱することにより硬化を促進させる。
【００５５】
次いで、複合体１１５に対して熱処理を施し、樹脂相１１７を熱分解して除去する。この際、樹脂相１１７の存在していた部分が第１の細孔１１Ｂに相当し、残存する多孔質セラミック１１６が骨格１１Ａに相当するようになり、上記第１の多孔質層１１が形成される。
【００５６】
なお、上記樹脂としてエポキシ樹脂を用いる場合、５００℃以上でエポキシ樹脂の分解が発生することから、それ以上の温度、望ましくは６００℃以上で加熱処理を行い、樹脂相１１７を除去する。
【００５７】
また、図８及び９に示す例では、第１の多孔質層１１を形成する際の多孔化処理について説明したので、前駆体１１０を準備してから多孔化処理を行うまでのアルミニウム薄膜の形成及び陽極酸化処理については記載を省略している。
【００５８】
以上、本発明を上記具体例に基づいて詳細に説明したが、本発明は上記具体例に限定されるものではなく、本発明の範疇を逸脱しない限りにおいて、あらゆる変形や変更が可能である。
【図面の簡単な説明】
【００５９】
【図１】本発明の多孔質材料の一例を示す上平面図である。
【図２】図１に示す多孔質材料をＡ−Ａ線に沿って切った場合の断面図である。
【図３】図１に示す多孔質材料の第２の多孔質層の構成を拡大して示す斜視図である。
【図４】本発明の多孔質材料の製造方法に関する工程図である。
【図５】同じく、本発明の多孔質材料の製造方法に関する工程図である。
【図６】同じく、本発明の多孔質材料の製造方法に関する工程図である。
【図７】同じく、本発明の多孔質材料の製造方法に関する工程図である。
【図８】多孔化処理の一例を示す工程図である。
【図９】多孔化処理の他の例を示す工程図である。
【符号の説明】
【００６０】
１０  多孔質材料
１１  第１の多孔質層
１１Ａ  第１の多孔質層における骨格
１１Ｂ  第１の細孔
１２  第２の多孔質層
１２Ａ  第２の多孔質層における骨格
１２Ｂ  第２の細孔
１１０  前駆体
１２０  アルミニウム薄膜
１２１  多孔質中間体
【図１】
2009235487.tif 000005
【図２】
2009235487.tif 000006
【図３】
2009235487.tif 000007
【図４】
2009235487.tif 000008
【図５】
2009235487.tif 000009
【図６】
2009235487.tif 000010
【図７】
2009235487.tif 000011
【図８】
2009235487.tif 000012
【図９】
2009235487.tif 000013